(57)【要約】【課題】ガス状あるいは液状炭化水素を原料に、より低温で接触分解し、エチレン、プロピレン等の軽質オレフィンを、選択的に高収率で、かつ、長期間安定に製造することができる、炭化水素の接触分解用触媒およびそれを利用した接触分解方法を提供すること。【解決手段】炭化水素原料の接触分解用の触媒であって、モルデナイトを種結晶として合成されたペンタシル型の結晶性アルミノケイ酸塩触媒前駆体が、希土類元素を担持して構成されたことを特徴とする接触分解触媒。【選択図】　なし【特許請求の範囲】
【請求項１】
炭化水素原料の接触分解用の触媒であって、モルデナイトを種結晶として合成されたペンタシル型の結晶性アルミノケイ酸塩からなる触媒前駆体に、希土類元素を担持したものであることを特徴とする接触分解触媒。
【請求項２】
前記モルデナイトが下表１の格子面間隔（ｄ値）を持つことを特徴とする請求項１記載の接触分解触媒。
【表１】
2004141829.tif 000007
【請求項３】
前記ペンタシル型の結晶性アルミノケイ酸塩は、そのＳｉＯ２／Ａｌ２Ｏ３（モル比）が１０以上であることを特徴とする請求項１又は２記載の接触分解触媒。
【請求項４】
前記ペンタシル型の結晶性アルミノケイ酸塩は、ＭＦＩ構造を有することを特徴とする請求項１〜３のいずれかに記載の接触分解触媒。
【請求項５】
該触媒がさらに０．１〜５質量％のリンを含むことを特徴とする請求項１〜４のいずれかに記載の接触分解触媒。
【請求項６】
炭化水素原料を、反応温度３５０〜７５０℃、質量時間空間速度０．０２〜２０ｈ−１、水蒸気対供給原料の質量比０．０１：１〜２：１で、請求項１〜５のいずれかに記載の触媒と接触させることを特徴とする炭化水素の接触分解方法。
【発明の詳細な説明】
【０００１】
【発明の属する技術分野】
本発明は、炭化水素の接触分解用触媒及びこれを使用する接触分解方法に関し、さらに詳しくは、炭化水素原料を接触分解することにより、軽質オレフィン、主としてエチレン及びプロピレンを製造するための触媒、およびその触媒を使用する炭化水素の接触分解方法に関する。
【０００２】
【従来の技術】
エチレン、プロピレン等の軽質オレフィンは各種化学品の基礎原料として重要な物質である。従来、これらの軽質オレフィンの製造方法としては、エタン、プロパン、ブタン等のガス状炭化水素あるいはナフサ等の液状炭化水素を原料とし、外熱式の管状炉内で水蒸気雰囲気下に加熱分解する方法が広く実施されている。しかしながら、この方法では、オレフィン収率を高めるため８００℃以上の高温を必要とすること、またそのために高価な装置材料を使用しなければならないという経済的に不利な点を有している。
【０００３】
このため、触媒を用いた炭化水素の接触分解法が種々検討されてきている。それらの中でも固体酸とくにＺＳＭ−５等のペンタシル型ゼオライトを用いた場合は、５００〜７００℃程度の反応温度で比較的高いエチレン・プロピレン収率（それぞれ約１０〜３０質量％）が得られるため、数多くの例が報告されている。例えば、特定の酸量や酸強度を有するＺＳＭ−５型触媒（例えば、特許文献１、２参照）、銅、コバルト等の遷移金属を含有させたＺＳＭ−５型触媒（例えば、特許文献３、４参照）による接触分解法が開示され、また、希土類元素を含有するＺＳＭ−５型触媒（例えば、特許文献５〜９参照）による接触分解法が開示されている。一般に、これらのゼオライト触媒を用いた反応では、炭化水素の過分解や水素移行反応で生成するカーボン（コーク）が触媒上に付着し、活性劣化を起こすという問題点があるため、流動床式反応による連続再生（例えば、特許文献５〜７参照）、あるいは大量のスチーム共存下での反応（例えば、特許文献８、９参照）等が必要となる。しかしながら、再生のために導入したスチームあるいはカーボンの燃焼によって生成する高温スチームによってゼオライト格子からの脱アルミニウムが起こり、このため触媒活性化の永久劣化が生じるという問題点がある。したがって、これらのゼオライト触媒を工業的に長時間使用するためには、ゼオライトの耐水熱安定性の向上が不可欠である。
【０００４】
ゼオライトの耐水熱安定性は、一般に結晶性の向上あるいはＳｉＯ２／Ａｌ２Ｏ３比の増大に従って向上する。例えば、ＳｉＯ２／Ａｌ２Ｏ３モル比１０以上の高シリカ型ゼオライトが耐熱性に優れているとされている（非特許文献１参照）。しかしながら、これらの触媒は工業的条件でのより長期の使用には耐久性が不十分であり、そのため種々の改良が行われている。
例えば、Ｆｅ、Ｃｕ、Ｃｏ、Ｎｉ、Ｃｒ、Ｍｎ等の遷移金属およびカリウムまたはセシウムを含有させた高耐水熱性ＺＳＭ−５型ゼオライト（例えば、特許文献１０〜１３参照）は、カリウム・セシウム等のアルカリ金属を含むため酸強度が低く、接触分解触媒としては使用できない。Ｍｎ含有ＺＳＭ−５型触媒で耐水熱性が向上することを記載する論文もあるが、接触分解における触媒性能は不明である（非特許文献２参照）。また、Ｍｎおよび／またはＲｅ含有ＺＳＭ−５型触媒を用いた炭化水素の接触分解反応が開示されているが、耐久性に関する記載はなく、副生成物である芳香族が多いためオレフィン選択率は４０％以下と低い（特許文献１４参照）。その他の修飾剤、例えばＺｒ等についてもゼオライトの耐水熱安定性を向上することが開示されているが、４００℃程度の比較的低い温度で検討されており、オレフィン製造に有効に利用できるかどうかについては不明である（例えば、特許文献１５参照）。また、モルデナイトを種結晶として調整したＺＳＭ−５にＣｕを担持させた触媒ではＣｕの凝集が抑制され、耐久性の高い排ガス浄化触媒が得られることが開示されているが、オレフィン製造に関する適用可能性は不明である（特許文献１６、１７参照）。
【０００５】
上記のように、炭化水素を接触分解し、オレフィンを高収率で長期間安定に製造できる触媒、およびそれを利用した炭化水素の接触分解方法は確立されていないのが現状である。
【０００６】
【特許文献１】
特開平３−５０４７３７号公報
【特許文献２】
特開平６−３４６０６２号公報
【特許文献３】
特開平２−１４１３号公報
【特許文献４】
特開平２−１８４６３８号公報
【特許文献５】
米国特許第５２３２６７５号公報
【特許文献６】
米国特許第５３８０６９０号公報
【特許文献７】
欧州特許第７２７４０４号公報
【特許文献８】
特開平１１−１８０９０２号公報
【特許文献９】
特開平１１−２５３８０７号公報
【特許文献１０】
特開平４−５０１１５号公報
【特許文献１１】
特開平４−５５３１０号公報
【特許文献１２】
特開平４−７８４４３号公報
【特許文献１３】
特開平４−７８４４４号公報
【特許文献１４】
特開平８−２９９１６６号公報
【特許文献１５】
特開平３−５０５８４４号公報
【特許文献１６】
特開平６−１２６１８４号公報
【特許文献１７】
特開平８−２９９８００号公報
【非特許文献１】
富永博夫編、「ゼオライトの科学と応用」、講談社サイエンティフィク社刊、１９８７年、ｐ．９３
【非特許文献２】
「Ｓｔｕｄｉｅｓ　ｉｎ　Ｓｕｒｆａｃｅ　Ｓｃｉｅｎｃｅ　ａｎｄ
Ｃａｔａｌｙｓｉｓ」、１９９６年、１０５巻、ｐ．１５４９
【０００７】
【発明が解決しようとする課題】
本発明は、ガス状あるいは液状炭化水素を原料に、より低温で接触分解し、エチレン、プロピレン等の軽質オレフィンを、選択的に高収率で、かつ、長期間安定に製造することができる、炭化水素の接触分解用触媒およびそれを利用した接触分解方法を提供することを目的とする。
【０００８】
【問題を解決するための手段】
本発明者らは、上記課題を解決すべく鋭意研究を進めた結果、モルデナイトを種結晶として合成されたペンタシル型の結晶性アルミノケイ酸塩よりなる触媒前躯体に、希土類元素を担持して構成した接触分解触媒では、耐水熱安定性が著しく向上し、炭化水素の接触分解反応において長期間安定してオレフィンが高収率で得られることを見出し、本発明を完成するに至った。
【０００９】
すなわち、本発明は、
（１）　炭化水素原料の接触分解用の触媒であって、モルデナイトを種結晶として合成されたペンタシル型の結晶性アルミノケイ酸塩からなる触媒前駆体に、希土類元素を担持したものであることを特徴とする接触分解触媒、
（２）　前記モルデナイトが下表２の格子面間隔（ｄ値）を持つことを特徴とする上記（１）記載の接触分解触媒、
【００１０】
【表２】
2004141829.tif 000002
【００１１】
（３）　前記ペンタシル型の結晶性アルミノケイ酸塩は、そのＳｉＯ２／Ａｌ２Ｏ３（モル比）が１０以上であることを特徴とする上記（１）又は（２）記載の接触分解触媒、
（４）　前記ペンタシル型の結晶性アルミノケイ酸塩は、ＭＦＩ構造を有することを特徴とする上記（１）〜（３）のいずれかに記載の接触分解触媒、
（５）　該触媒がさらに０．１〜５質量％のリンを含むことを特徴とする上記（１）〜（４）のいずれかに記載の接触分解触媒、および
（６）　炭化水素原料を、反応温度３５０〜７５０℃、質量時間空間速度０．０２〜２０ｈ−１、水蒸気対供給原料の質量比０．０１：１〜２：１で、上記（１）〜（５）のいずれかに記載の触媒と接触させることを特徴とする炭化水素の接触分解方法、
を提供するものである。
【００１２】
【発明の実施の形態】
本発明の触媒は、モルデナイトを種結晶として合成されたペンタシル型の結晶性アルミノケイ酸塩よりなる触媒前躯体に、希土類元素を担持して構成されたことを特徴とするゼオライト触媒を主成分とする。
種結晶として使用するモルデナイトは、天然品、合成品のいずれでもよいが、上記表２の格子面間隔（ｄ値）を持つものが好ましい。また、より好ましくは、細孔方向の長さが２μｍ以上のモルデナイトである。
本発明の触媒前躯体を調製する際の、種結晶としてのモルデナイトの添加量は、特に限定はないが、ペンタシル型結晶性アルミノケイ酸塩の製造原料中のシリカ（ＳｉＯ２）に対して、通常、０．０１〜１０質量％であり、好ましくは０．０５〜５質量％である。
【００１３】
前記ペンタシル型の結晶性アルミケイ酸塩とは、合成ゼオライトであって、構成基本単位が酸素５員環のものである。例えば、フェリエライト、モルデナイト、ＺＳＭ−５、ＺＳＭ−１１等が該当する。
ペンタシル型結晶性アルミノケイ酸塩以外のゼオライトでは、耐水熱性が比較的低いため、希土類元素を担持した後の耐久性が低くなるおそれがある。
このようなペンタシル型結晶性アルミノケイ酸塩の中でも、ＳｉＯ２／Ａｌ２Ｏ３モル比が１０以上のものが好ましい。ＳｉＯ２／Ａｌ２Ｏ３モル比が１０未満のものの場合、耐水熱性が比較的低いため、希土類元素を担持した後の耐水性が低くなるおそれがある。
【００１４】
また、上記ペンタシル型結晶性アルミノケイ酸塩のうち、ＭＦＩ構造、ＭＥＬ構造を有するものが好ましい。このＭＦＩ構造とは、ＺＳＭ−５と類似の構造を指し、例えばＺＳＭ−８、ゼータ１、ゼータ３、Ｎｕ−４、Ｎｕ−５、ＴＺ−１、ＴＰＺ−１等の構造が該当する。またＭＥＬ構造とは、ＺＳＭ−１１と類似の構造を指す。
【００１５】
本発明の触媒の形状は任意であり、各種のバインダーを入れる等により、例えばペレット状、板状、格子状とすることができる。また、コージェライト、ムライト又はアルミナ等の格子状の担体及び金網等の基材上に触媒が被覆されたものとしてもよい。
【００１６】
本発明に係る触媒は、モルデナイトを種結晶としてペンタシル型の結晶性アルミノケイ酸塩を合成した後、このペンタシル型結晶性アルミノケイ酸塩に希土類元素を各種の方法により担持させて調製する。
希土類元素としてはどのようなものでも使用できるが、好ましくは、ランタン、セリウム、プラセオジム、ネオジム、サマリウム、ガドリニウム、ジスプロシウム等を挙げることができる。希土類元素は、それぞれを単独で使用しても、また、２種以上を混合して使用してもよい。触媒への希土類の修飾は種々の塩、例えば酢酸塩、硝酸塩、ハロゲン化物、硫酸塩、炭酸塩、あるいはアルコキシド、アセチルアセトナト等を使用し、イオン交換法、含浸法あるいは水熱合成法その他の方法で行うことができる。
【００１７】
このような本発明に係る触媒は、通常のゼオライトが希土類元素を担持して構成されたものとは構造的に異なるものになっていると推定される。すなわち、モルデナイトを種結晶として合成されたペンタシル型の結晶性アルミノケイ酸塩は、通常のゼオライトと比べて、粒子径が大きいという構造的な差異が生じているため、希土類元素担持後の触媒の耐久性の向上という効果が顕著に現れるものと考えられる。このような効果は、特に表２に示す格子面間隔（ｄ値）を有する大結晶モルデナイトの場合に著しい。
【００１８】
本発明の触媒において、希土類元素の担持量は特に限定されないが、ゼオライト構造中のアルミニウムに対し原子比で０．０１〜２０、好ましくは０．１〜１０、さらに好ましくは０．５〜５であり、これらの値より担持量が少ない場合は副生成物である芳香族炭化水素や重質物の生成が多くなり、また担持量が多すぎる場合はゼオライト成分の量が相対的に少なくなるため、触媒重量あたりの活性が低くなる。また、これらの触媒はゼオライトおよび希土類元素以外の他の成分、例えばアルカリ元素、アルカリ土類元素、遷移金属、貴金属、ハロゲン、リン、バインダー等が含まれていてもよい。シリカ、アルミナ、マグネシアあるいは石英砂等の充填剤と混合して使用することも可能である。
【００１９】
本発明の触媒を用いた炭化水素の接触分解で使用する炭化水素原料としては、常温、常圧でガス状または液状の炭化水素類が使用できる。一般的には、炭素数２〜３０、好ましくは２〜２０のパラフィン又はこれを主成分（１０質量％以上）とする炭化水素原料が用いられる。このような炭化水素原料としては、例えば、エタン、プロパン、ブタン、ペンタン、ヘキサン等のパラフィン類、あるいはナフサ、軽油等の軽質炭化水素留分を挙げることができる。また、原料成分は飽和炭化水素に限定されるものではなく、不飽和結合を有する成分を含有するものでも使用できる。
【００２０】
本発明の接触分解反応の様式は特に限定しないが、固定床、移動床、流動床等の形式の反応器を使用し、上記の触媒を充填した触媒層へ炭化水素原料を供給することにより行われる。このとき炭化水素原料は、窒素、水素、ヘリウムあるいは水蒸気等で希釈されていてもよい。
【００２１】
反応温度は３５０〜７５０℃、好ましくは５００〜７００℃、さらに好ましくは６００〜６８０℃の範囲である。７８０℃を超える温度でも実施できるが、メタンおよびコークの生成が急増する。また、３５０度以下では十分な活性が得られないため、一回通過あたりのオレフィン収量が少なくなる。供給する炭化水素の触媒に対する質量時間空間速度は０．０２〜２０ｈ−１、より好ましくは０．１〜１０ｈ−１の範囲で行われる。反応圧力は常圧、減圧あるいは加圧のいずれでも実施できるが、通常は常圧からやや加圧が採用される。
【００２２】
また、本反応は重質生成物やコークの副生を抑制するために、水蒸気の共存下に接触反応を行うのが好ましい。水蒸気の供給量は、炭化水素原料に対して質量比で０．０１：１〜２：１、より好ましくは０．１：１〜１：１の範囲である。以上のような条件下に本発明の方法を実施すれば、低温で炭化水素原料を効率よく分解でき、エチレン、プロピレン等の軽質オレフィンをより選択的に製造することができる。
【００２３】
【実施例】
以下に本発明の実施例を挙げてさらに詳細に説明するが、本発明はこれらの実施例に限定されるものではない。
【００２４】
実施例１
まず、硫酸アルミニウム１３．５ｇ、硫酸（９７％）１４．５ｇ、水３３０ｇよりなる溶液（溶液１とする）、水ガラス（ＳｉＯ２２８．４％、Ｎａ２Ｏ９．５％）２１１ｇ、水２００ｇよりなる溶液（溶液２とする）及び塩化ナトリウム３９．５ｇ、水９２ｇよりなる溶液（溶液３とする）を用意した。次に、溶液１と溶液２を同時に溶液３中に徐々に滴下しながら混合した。この反応混合物を硫酸でｐＨ９．６に調製した後、種結晶としてモルデナイト（ＳｉＯ２／Ａｌ２Ｏ３モル比＝２０）０．５ｇを添加した。
次に、この反応混合物を１リットル容量のオートクレーブ中に入れ、自己圧力下１７０℃、３００ｒｐｍで攪拌しながら２０時間放置した。冷却後、この反応混合物を濾過し、沈殿物を過剰の純水で充分洗浄した。この後、１２０℃で２０時間乾燥させることにより、ＺＳＭ−５構造（ＭＦＩ構造）の結晶性アルミノケイ酸塩を合成した。次に、この結晶性アルミノケイ酸塩をマッフル炉中、５５０℃で４時間焼成した。得られた結晶性アルミノケイ酸塩のＳｉＯ２／Ａｌ２Ｏ３モル比は３７であった。この合成ゼオライトを、０．６ｍｏｌ／リットルのＨＣｌ水溶液を用いてイオン交換・焼成を行い、プロトン型とした後に、希土類化合物での修飾を行った。
上記の方法で合成したプロトン型ゼオライト４ｇを、希土類元素として０．４ｇのランタンを含む酢酸ランタン水溶液（０．９９ｇの酢酸ランタン１．５水和物を脱イオン水６０ｍｌに溶解させたもの）に含浸し、４０℃で２時間攪拌した。生成したスラリーを減圧下、４０〜６０℃で攪拌しながら約２時間かけて水分を蒸発させ、白色の粉末を得た。得られた粉末を空気中、１２０℃で８時間乾燥した後、マッフル炉内で４時間かけて６００℃まで昇温し、６００℃で５時間焼成した。得られた白色粉末を回収し、圧縮、粉砕、篩い分けして粒径約１ｍｍΦの粒子状に成型したものをＬａ／ＺＳＭ−５（１）触媒とした。触媒のＬａ／Ａｌ原子比は０．８４であった。
【００２５】
このようにして調製した触媒の高温水熱条件による耐久性を調べるために、一定条件で高温水蒸気処理を行った後の触媒活性を、ｎ−ヘキサンのパルス分解反応により評価した。
すなわち、実施例１で調製したＬａ／ＺＳＭ−５（１）触媒（圧縮、粉砕、篩い分けを行って約１ｍｍΦの粒状の触媒に成型したもの）１ｇを固定床管型反応器に充填し、７００℃で２４時間、窒素およびスチームを流通させて高温水蒸気処理を行った（スチーム分圧：４０ｋＰａ）。スチーム処理終了後、反応器内を窒素でパージし、触媒床の温度を５００℃に設定してｎ−ヘキサンのパルス分解反応を行った。キャリアーガスとして窒素を７５ｃｍ３／ｍｉｎで流通させ、ｎ−ヘキサンのパルス（導入液量１μｌ）を打込んで出口のｎ−ヘキサンの転化率を測定した。結果を表４に示す。
【００２６】
また、炭化水素の接触分解による反応生成物を調べるために、固定床反応器を用いてｎ−ブタンを流通反応で接触分解して反応生成物を分析した。
すなわち、実施例１で調製したＬａ／ＺＳＭ−５（１）触媒（圧縮、粉砕、篩い分けし、約１ｍｍΦの粒状の触媒に成型したもの）１ｇを、内径１０ｍｍのステンレス製反応管（外径３ｍｍの熱電対用内挿管付き）に充填した。触媒層の長さは約３０ｍｍであった。触媒層の上下には石英砂を充填した。この反応器に空気を４０ｃｍ３／ｍｉｎ（０℃、１気圧換算、以下同じ）で流しながら触媒層の温度を６５０℃まで昇温し、そのまま１時間前処理を行った。前処理終了後、触媒層の温度を６５０℃に保持し、原料としてｎ−ブタンを３．０ｃｍ３／ｍｉｎ、窒素およびスチームをそれぞれ３０ｃｍ３／ｍｉｎ、０．５ｇ／ｈの流量で供給して、高温水熱条件下でのｎ−ブタンの接触分解反応を行った。
反応生成物の分析をガスクロマトグラフィーにより行い、生成物収率および原料転化率を次式により算出した。
生成物収率（質量％）＝（各成分質量／供給原料質量）×１００
原料転化率（％）＝（１−未反応原料質量／供給原料質量）×１００
反応結果を、表５に示す。
【００２７】
実施例２
実施例１と同様にして得た溶液１〜溶液３の混合物を硫酸でｐＨ９．６に調製した後、種結晶として下記表３の格子面間隔（ｄ値）をもつ大結晶モルデナイト０．５ｇを添加した。この後、本反応混合物を実施例１と同様の条件下、オートクレーブで攪拌しながら保持した。冷却後、実施例１と同様な処理を行ってＬａ修飾を行い、得た触媒をＬａ／ＺＳＭ−５（２）触媒とした。触媒のＬａ／Ａｌ原子比は同じく０．８４であった。
この触媒の、高温水蒸気処理後のｎ−ヘキサンのパルス分解反応の結果を表４に、ｎ−ブタンの接触分解反応の結果を表５に示す。
【００２８】
【表３】
2004141829.tif 000003
【００２９】
実施例３
実施例２において、溶液３の塩化ナトリウムの代わりに硫酸ナトリウム４８ｇを使用した以外は実施例２と同様にしてＬａを担持した合成ゼオライト触媒を調製し、この触媒をＬａ／ＺＳＭ−５（３）触媒とした。触媒のＬａ／Ａｌ原子比は０．８４であった。
この触媒の、高温水蒸気処理後のｎ−ヘキサンのパルス分解反応の結果を表４に、ｎ−ブタンの接触分解反応の結果を表５に示す。
【００３０】
実施例４
実施例１で調製したＬａ／ＺＳＭ−５触媒（１）の２ｇに対し、その２質量％に相当する０．０４ｇのリンを含むリン酸水素二アンモニウム水溶液（リン酸水素二アンモニウム０．１７ｇを脱イオン水２０ｇに溶解させたもの）に含浸し、４０℃で２時間攪拌した。生成したスラリーを減圧下、４０〜６０℃で攪拌しながら約２時間かけて水分を蒸発させ、白色の粉末を得た。得られた粉末を空気中、１２０℃で８時間乾燥した後、マッフル炉内で４時間かけて６００℃まで昇温し、６００℃で５時間焼成した。得られた白色粉末を回収し、圧縮、粉砕、篩い分けして粒径約１ｍｍΦの粒子状に成型したものをＰ−Ｌａ／ＺＳＭ−５（１）触媒とした。触媒のＬａ／Ａｌ原子比は０．８４であった。
この触媒の、高温水蒸気処理後のｎ−ヘキサンのパルス分解反応の結果を表４に、ｎ−ブタンの接触分解反応の結果を表６に示す。
【００３１】
比較例１
実施例１と同様にして得た溶液１〜溶液３の混合物を硫酸でｐＨ９．６に調製した後、種結晶に代えて、結晶化剤であるテトラプロピルアンモニウムブロミド２６．６ｇを添加した。この後、本反応混合物を実施例１と同様の条件下、オートクレーブ中で攪拌しながら保持した。冷却後、実施例１と同様に洗浄と乾燥を行い、さらにマッフル炉中、５５０℃で８時間焼成することにより、ＺＳＭ−５構造の結晶性アルミノケイ酸塩を得た。この結晶性アルミノケイ酸塩のＳｉＯ２／Ａｌ２Ｏ３モル比は３８であった。次に、実施例１と同様な処理を行ってＬａ修飾を行い、得た触媒をＬａ／ＺＳＭ−５（４）触媒とした。触媒のＬａ／Ａｌ原子比は０．８６であった。
この触媒の、高温水蒸気処理後のｎ−ヘキサンのパルス分解反応の結果を表４に、ｎ−ブタンの接触分解反応の結果を表６に示す。
【００３２】
比較例２
比較例１においてモルデナイト種結晶を使用せずに調製したＬａ／ＺＳＭ−５触媒（４）の２ｇを用い、実施例４と同様な方法でさらにリンを担持した触媒を調製した。ここで得られた触媒をＰ−Ｌａ／ＺＳＭ−５（２）触媒とした。触媒のＬａ／Ａｌ原子比は０．８６であった。
この触媒の、高温水蒸気処理後のｎ−ヘキサンのパルス分解反応の結果を表４に、ｎ−ブタンの接触分解反応の結果を表６に示す。
【００３３】
【表４】
2004141829.tif 000004
【００３４】
【表５】
2004141829.tif 000005
【００３５】
【表６】
2004141829.tif 000006
【００３６】
表４の高温水蒸気処理後のｎ−ヘキサンのパルス分解反応の結果によると、実施例１〜４と、比較例１〜２を比較して明らかなように、本発明の方法では高温水蒸気処理後の活性が比較例と比べて著しく高く保持されていることがわかる。
【００３７】
表５、６のｎ−ブタンの接触分解反応の結果によると、比較例１〜２では、流通時間を長くした場合に転化率およびオレフィン収率の低下が大きく、長時間運転での耐久性に劣るのに対し、実施例１〜４では、転化率およびオレフィン収率が長時間高く保たれていることがわかる。
【００３８】
【発明の効果】
本発明の方法によれば、ガス状あるいは液状炭化水素を原料とし、芳香族炭化水素や重質物等の副生成物を抑制し、長期間安定にエチレン、プロピレン等の軽質オレフィンを５０％以上の高収率で製造することができる。また、従来の接触分解法に比較して１００℃以上低い経済的に有利な条件でオレフィンの製造を実施できる。